FR 2767071 A1 19990212 FR 9710250 A 19970806 COMPOSITION COMPRENANT UN LIQUIDE ABSORBE SUR UN SUPPORT A BASE DE SILICE PRECIPITEE La présente invention conceme une composition comprenant un liquide, notamment un complément liquide d'alimentation animale1 absorbé sur un support à base d'une silice précipitée particulière. Elle est également relative à l'utilisation de cette silice comme support de liquide. II est connu de conditionner des liquides, notamment des additifs d'alimentation animale, sur des supports solides, en particulier sur un support silice. Ce conditionnement a généralement pour but de transformer un liquide non ou difficilement manipulable en poudre fluide pouvant être stockée facilement, par exemple en sac, et manipulable plus aisément, et pouvant aussi se disperser sans difficulté et bien se mélanger à d'autres constituants solides divisés. Dans l'exposé qui suit, on entend par composition conditionnée la composition ainsi obtenue, c'est-à-dire un liquide absorbé sur un support silice. Cette composition conditionnée doit pouvoir être manipulée facilement, ce qui implique une bonne coulabilité et un faible poussiérage. Elle doit également présenter une teneur assez importante en matière active (liquide), ainsi qu'une densité élevée. Ces différentes exigences sont parfois contradictoires et ne sont pas souvent remplies par les supports silices de l'art antérieur. Ainsi, I'objet principal de l'invention est de fournir une nouvelle présentation de composition conditionnée possédant de plus, de manière avantageuse, à la fois une bonne coulabilité, un poussiérage très faible voire nul et une densité élevée. La Demanderesse a trouvé que, dans ce but, rutilisation d'une silice précipitée ayant, entre autres, une morphologie bien spécifique, en roccurrence une présentation sous forme de billes sensiblement sphériques, et une taille moyenne des particules relativement élevée, en tant que support pour liquides, notamment pour la vitamine E (ou son acétate), était particulièrement satisfaisante. Dans l'exposé qui suit, la taille moyenne des particules est mesurée selon la norme NF X 11507 (décembre 1970) par tamisage à sec et détermination du diamètre correspondant à un refus cumulé de 50 %. La densité de remplissage à l'état tassé (DRT) est déterminée selon la norme NF T 30-042. La prise d'huile DOP est mesurée selon la norme NF T 30-022 (mars 1953) en mettant en oeuvre le dioctylphtalate. Les volumes poreux donnés sont mesurés par porosimétrie au mercure ; la préparation de chaque échantillon peut se faire comme suit : chaque échantillon est préalablement séché pendant 2 heures en étuve à 200 "C, puis placé dans un récipient à essai dans les 5 minutes suivant sa sortie de l'étuve et dégazé sous vide, par exemple à l'aide d'une pompe à tiroirs rotatifs ; les diamètres de pores sont calculés par la relation de WASHBURN avec un angle de contact théta égal à 140 et une tension superficielle gamma égale à 484 Dynes/cm (porosimètre MICROMERITICS 9300). La surface spécifique BET est déterminée selon la méthode de BRUNAUER EMMET - TELLER décrite dans "The journal of the American Chemical Society', Vd. 60, page 309, février 1938 et correspondant à la norme NF T 45007 (novembre 1987). La surface spécifique CTAB est la surface exteme déterminée selon la norme NF T 45007 (novembre 1987) (5.12). Le temps d'écoulement te des compositions conditionnées, qui illustre leur coulabilité, est mesuré par passage de 50 grammes de produit à travers un silo en verre d'orifice calibré : diamètre du cylindre : 50 mm ; hauteur du cylindre : 64 mm ; angle de cône : 53 ; ; diamètre de passage à la base du cône : 8 mm. Selon cette méthode, on remplit le silo, fermé à sa base, à l'aide de 50 grammes de produit ; puis on ouvre sa base et on note après écoulement total desdits 50 grammes le temps de passage, dit temps d'écoulement tes du produit. L'angle de talus est mesuré selon la norme NF T 20-221. La composition selon l'invention comprend au moins un liquide absorbé sur un support contenant une silice précipitée, ladite silice précipitée se présentant sous forme de billes sensiblement sphériques et possédant: - une taille moyenne des billes supérieure à 150 zm, - une densité de remplissage à l'état tassé (DRT) supérieure à 0,29, - un taux de refus au tamis ayant une ouverture de mailles de 75 pm d'au moins 92 9G en poids. Ainsi, la silice précipitée utilisée dans la composition conditionnée selon l'invention se présente sous une forme très particuLière, en l'occurrence sous forme de billes sensiblement sphériques. La taille moyenne desdites billes est supérieure à 150 pm, et, avantageusement, égale à au moins 200 pm ; en général, elle est d'au plus 320 pm, de préférence d'au plus 300 ijm ; elle peut être comprise entre 200 et 290 pm, en particulier entre 210 et 285 pm, par exemple entre 215 et 280 clam. Cette taille peut notamment être comprise entre 260 et 280 clam. Ladite silice précipitée présente une densité assez élevée : sa densité de remplissage à rétat tassé (DRT) est supérieure à 0,29. Elle est de préférence d'au moins 0,30, en particulier d'au moins 0,31. Elle peut être dau moins 0,32. Cette silice présente un taux de refus au tamis ayant une ouverture de mailles de 75 ijm d'au moins 92 % en poids, de préférence d'au moins 93 % en poids. Ceci signifie qu'au moins 92 % en poids, de préférence au moins 93 % en poids, des particules de cette silice sont retenus par un tamis dont l'ouverture de mailles est de 75 pm. Ainsi, cette silice présente une teneur en poids de particules fines faible. De manière encore plus préférée, son taux de refus au tamis ayant une ouverture de mailles de 75 um est d'au moins 94 % en poids, notamment d'au moins 95 % en poids ; il peut être par exemple d'au moins 96 % en poids, voire d'au moins 97 % en poids. Il est généralement d'au plus 98 % en poids, en particulier d'au plus 97,5 % en poids. La silice précipitée utilisée dans la composition conditionnée selon l'invention est donc peu poussiérante. En général, elle présente une prise d'huile (DOP) d'au moins 250 ml/100g, de préférence comprise entre 250 et 280 ml/100g. Celle-ci peut être comprise entre 255 et 275 ml/100g, par exemple entre 255 et 270 ml/100g. Ladite silice possède habituellement un volume poreux (Vd1) constitué par les pores de diamètre inférieur à 1 pm inférieur à 1,95 cm3/g, en particulier inférieur à 1,90 cm3/g Sa surface spécifique BET est généralement cornprise entre 140 et 240 m2/g, notamment entre 140 et 200 m2/g. Elle est par exemple comprise entre 150 et 190 m2/g. Elle peut être en particulier comprise entre 160 et 170 m2/g. Sa surface spécifique CTAB peut être comprise entre 140 et 230 m2/g, notamment entre 140 et 190 m2/g. Elle est par exemple comprise entre 150 et 180 m2/g, en particulier entre 150 et 165 m2/g. Elle présente en général une humidité réduite ; son taux d'humidité (perte au séchage à 105 OC pendant 2 heures) est de préférence inférieur à 5 % en poids. De manière avantageuse, la silice employée dans la composition selon l'invention est issue du séchage au moyen d'un atomiseur à buses d'une suspension de silice obtenue par précipitation. De préférence, ladite suspension de silice à sécher présente un taux de matière séche compris entre 22 et 24 % en poids, en particulier entre 22,5 et 23,5 % en poids. Cette silice peut être préparée par un procédé du type comprenant la réaction d'un silicate avec un agent acidifiant ce par quoi l'on obtient une suspension de silice précipitée, puis la séparation et le séchage à l'aide d'un atomiseur à buses de cette suspension, la précipitation étant réalisée de la manière suivante: (1) on forme un pied de cuve initial comportant au moins une partie de la quantité totale de silicate engagé dans la réaction et au moins un électrolyte, la concentration en silicate (exprimée en SiO2) dans ledit pied de cuve initial étant inférieure à 100 g/l, notamment à 90 g/l, et la concentration en électrolyte (sulfate de sodium par exemple) dans ledit pied de cuve initial étant inférieure à 17 g/l, par exemple inférieure à 14 g/I, (2) on ajoute l'agent acidifiant audit pied de cuve jusqu'à l'obtention d'une valeur du pH du milieu réactionnel d'au moins environ 7, généralement comprise entre environ 7 et 8, (3) on ajoute au milieu réactionnel de l'agent acifiant et, le cas échéant, simultanément la quantité restante du silicate, la suspension à sécher présentant un taux de matière sèche compris entre 22 et 24 % en poids, en particulier entre 22,5 et 23,5 % en poids. II est à noter, d'une manière générale, que le procédé concerné est un procédé de synthèse de silice de précipitation, c'est-à-dire que l'on fait agir, dans des conditions particulières, un agent acidifiant sur un silicate. Le choix de l'agent acidifiant et du silicate se fait d'une manière bien connue en soi. On peut rappeler que l'on utilise généralement comme agent acidifiant un acide minéral fort tel que l'acide sulfurique, L'acide nitrique ou l'acide chlorhydrique, ou un acide organique tel que l'acide acétique, l'acide formique ou l'acide carbonique. L'agent acidifiant peut être dilué ou concentré ; sa normalité peut être comprise entre 0,4 et 8 N, par exemple entre 0,6 et 1,5 N. En particulier, dans le cas où l'agent acidifiant est l'acide sulfurique, sa concentration peut être comprise entre 40 et 180 g/l, par exemple entre 60 et 130 g/l. On peut par ailleurs utiliser en tant que silicate toute forme courante de silicates tels que métasilicates, disilicates et avantageusement un silicate de métal alcalin, notamment le silicate de sodium ou de potassium. Le silicate peut présenter une concentration exprimée en silice comprise entre 40 et 330 g/l, en particulier entre 60 et 300 g/l, par exemple entre 60 et 250 g/I. De manière générale, on emploie, comme agent acidifiant, l'acide sulfurique, et, comme silicate, le silicate de sodium. Dans le cas où l'on utilise le silicate de sodium, celui-ci présente, en général, un rapport pondéral SiONa2O compris entre 2 et 4, par exemple entre 3,0 et 3,7. Le pied de cuve initial comprend un électrolyte. Le terme d'électrolyte s'entend ici dans son acceptation normale, c'est-à-dire qu'il signifie toute substance ionique ou moléculaire qui, lorsqu'elle est en solution, se décompose ou se dissocie pour former des ions ou des particules chargées. On peut citer comme électrolyte un sel du groupe des sels des métaux alcalins et alcalino-terreux, notamment le sel du métal de silicate de départ et de l'agent acidifiant, par exemple le chlorure de sodium dans le cas de la réaction d'un silicate de sodium avec I'aoide chlorhydrique ou, de préférence, le sulfate de sodium dans le cas de la réaction d'un silicate de sodium avec l'acide sulfurique. Dans le cas (préféré) d'un pied de cuve de départ ne comprenant qu'une partie de la quantité totale de silicate engagé dans la réaction, on procède, dans rétape (3), à une addition simultanée d'agent acidifiant et de la quantité restante de silicate. Cette addition simultanée est de préférence réalisée de manière telle que la valeur du pH soit constamment égale (à +/- 0,2 près) à celle atteinte à l'issue de rétape (2). En général, dans une étape suivante, on ajoute au milieu réactionnel une quantité supplémentaire d'agent acidifiant, de préférence jusqu'à l'obtention d'une valeur du pH du milieu réactionnel comprise entre 3 et 6,5, en particulier entre 4 et 6,5. II peut être alors avantageux d'effectuer, après cette addition d'une quantité supplémentaire d'agent acidifiant, un mûrissement du milieu réactionnel, ce mûrissement pouvant par exemple durer de 2 à 60 minutes, notamment de 3 à 20 minutes. Dans le cas d'un pied de cuve de départ comprenant la quantité totale du silicate engagé dans la réaction, on procède, dans l'étape (3), à une addition d'agent acidifiant, de préférence jusqu'à l'obtention d'une valeur du pH du milieu réactionnel comprise entre 3 et 6,5, en particulier entre 4 et 6,5. II peut être également alors avantageux d'effectuer, après cette étape (3), un mûrissement du milieu réactionnel, ce mûrissement pouvant par exemple durer de 2 à 60 minutes, notamment de 3 à 20 minutes. La température du milieu réactionnel est généralement comprise entre 70 et 98 "C. Selon une variante du procédé, la réaction est effectuée à une température constante, de préférence comprise entre 80 et 95 "C. Selon une autre variante (préférée) du procédé, la température de fin de réaction est plus élevée que la température de début de réaction : ainsi, on maintient la température au début de la réaction de préférence entre 70 et 95 "C, puis on augmente la température, de préférence jusqu'à une valeur comprise entre 80 et 98 "C, valeur à laquelle elle est maintenue jusqu'à la fin de la réaction. On obtient, à l'issue des étapes qui viennent d'être décrites, une bouillie de silice qui est ensuite séparée (séparation liquide-solide). En général, ladite séparation comprend une filtration et un lavage à l'aide d'un filtre équipé d'un moyen de compactage. Ce filtre peut être un filtre à bande équipé d'un rouleau assurant le compactage. Néanmoins, de préférence, ce filtre est un filtre presse, la séparation comprend alors en général une filtration, un lavage puis un compactage, au moyen dudit filtre. La suspension de silice précipitée ainsi récupérée (gâteau de filtration) est ensuite séchée par atomisation, au moyen d'un atomiseur à buses. De manière très préférée, cette suspension doit présenter immédiatement avant son séchage un taux de matière sèche compris entre 22 et 24 % en poids, en particulier entre 22,5 et 23,5 % en poids. II y a lieu de noter que le gâteau de filtration n'est pas toujours dans des conditions permettant une atomisation notamment à cause de sa viscosité élevée. D'une manière connue en soi, on soumet alors le gâteau à une opération de délitage. Cette opération peut être réalisée par passage du gâteau dans un broyeur de type colloïdal ou à bille. Le délitage est généralement effectué en présence d'un composé de l'aluminium, en particulier d'aluminate de sodium. L'opération de délitage permet notamment d'abaisser la viscosité de la suspension à sécher ultérieurement. La Demanderesse a découvert que la silice précipitée définie plus haut, donc ayant une morphologie bien spécifique, en l'occurrence une présentation sous forme de billes sensiblement sphériques, et denses, une taille moyenne des particules relativement élevée, présentait une bonne fluidité et un caractère peu poussiérant, et convenait particulièrement bien au conditionnement des liquides. A titre de liquides, on peut notamment citer les liquides organiques tels que les acides organiques, les agents tensio-actifs, par exemple utilisés en détergence, du type anionique tels que les sulfonates ou du type non ionique tels que les alcools, les additifs organiques pour caoutchouc, les pesticides. Cependant, la Demanderesse a constaté que la silice précipitée décrite précédemment était plus particulièrement adaptée au conditionnement des compléments liquides d'alimentation, notamment d'alimentation animale. Ainsi, le liquide contenu dans la composition conditionnée conforme à l'invention est de préférence un complément liquide d'alimentation animale. On peut notamment citer les vitamines, telles que les vitamines A, B (par exemple la choline et le chlorhydrate de choline), C, D, E et K. Le liquide mis sur le support à base de la silice précipitée définie précédemment est avantageusement la vitamine E (ou son acétate). L'opération d'absorption du liquide sur le support à base de ladite silice précipitée peut s'effectuer de manière classique, en particulier par pulvérisation du liquide sur la silice dans un mélangeur. Si la quantité de liquide absorbé dépend en général de l'application recherchée, la composition selon l'invention présente habituellement, notamment dans le cas de la vitamine E (ou de son acétate), une teneur en liquide d'au moins 50 % en poids, en 'particulier comprise entre 50 et 65 % en poids, notamment entre 50 et 60 % en poids (par rapport au poids total de la composition) ; elle peut être par exemple comprise entre 52 et 56 % en poids. Des teneurs en liquide encore supérieures peuvent être utilisées, notamment dans le cas du chlorhydrate de choline. La composition conditionnée selon l'invention, du fait de la présence de la silice précipitée ayant les caractèristiques sus-mentionnées, présente, de manière avantageuse, un poussiérage très faible voire nul et une excellente coulabilité, combinés à une densité élevée. Ainsi, de manière préférée, ladite silice précipitée confère à cette composition, en particulier dans le cas de la vitamine E (ou de son acétate), un taux de refus au tamis ayant une ouverture de mailles de 75 prn d'au moins 97 % en poids, notamment d'au moins 98 % en poids. Ce taux, en particulier dans le cas de la vitamine E (ou de son acétate), est préférentiellement d'au moins 99 % en poids, par exemple d'au moins 99,5 % en poids, voire d'au moins 99,7 % en poids a il peut même être d'au moins 99,8 96 en poids. Cette composition présente ainsi une teneur en poids de particules fines extrêmement faible. Elle est donc très peu ou même pas du tout poussiérante. De plus, la composition conditionnée selon l'invention, en particulier dans le cas de la vitamine E (ou de son acétate), présente, de manière préférée, un temps d'écoulement te (mesuré pour 50 grammes de produit et pour un diamètre de passage de 8 mm) inférieur à 10 secondes, notamment inférieur à 9 secondes et, par exemple, d'au plus 8 secondes, ce qui témoigne de son excellente coulabilité. II peut être noté que l'angle de talus de cette composition, notamment dans le cas de la vitamine E (ou de son acétate), est généralement d'au plus 31 , et peut être inférieur à 30 ". La composition conditionnée conforme à l'invention, en particulier dans le cas de la vitamine E (ou de son acétate), présente habituellement une densité de remplissage à l'état tassé (DRT) d'au moins 0,63, par exemple d'au moins 0,65, et peut être d'au moins 0,70. L'invention a également pour objet l'utilisation de la silice précipitée décrite précédemment comme support de liquide, tel que par exemple l'un des liquides cités plus haut, notamment un complément liquide d'alimentation animale. Elle est plus particulièrement relative à l'utilisation de cette silice en tant que support de vitamine E (ou de son acétate). L'exemple suivant illustre l'invention sans toutefois en limiter la portée. EXEMPLE 1) Dans un réacteur en acier inoxydable muni d'un système d'agitation par hélices et d'un chauffage par double enveloppe, on introduit: - 345 litres d'eau - 7,5 kg de Na2SO4 - 586 litres de silicate de sodium aqueux présentant un rapport pondéral SiONa2O égal à 3,50 et une densité à 20 "C égale à 1,133. La concentration en silicate exprimée en SiO2 dans le pied de cuve initial est ainsi de 85 g/l. Le mélange est alors porté à une température de 79 "C tout en le maintenant sous agitation. On y introduit ensuite 386 litres d'acide sulfurique dilué, de densité à 20"C égale à 1,050, jusqu'à obtenir dans le mileu réactionnel une valeur de pH (mesurée à sa température) égale à 8,0. La température de la réaction est de 79 "C pendant les 25 premières minutes elle est ensuite portée de 79 à 86 "C en 15 minutes, puis maintenue à 86 C jusqu'à la fin de la réaction. On introduit ensuite (c'est-à-dire lorsque le pH du milieu réactionnel a atteint la valeur de 8,0) conjointement dans le milieu réactionnel 83 litres de silicate de sodium aqueux du type décrit ci-avant et 134 litres d'acide sulfurique, également du type décrit ci-avant, cette introduction simultanée d'acide et de silicate étant réalisée de manière telle que le pH du milieu réactionnel, pendant la période d'introduction, soit constamment égal à 8,0 t 0,1. Après introduction de la totalité du silicate, on continue à introduire de l'acide dilué pendant 9 minutes de manière à amener le pH du milieu réactionnel à une valeur égale à 5,2. Après cette introduction d'acide, on maintient la bouillie réactionnelle obtenue pendant 5 minutes sous agitation. La durée totale de la réaction est de 119 minutes. On obtient ainsi une bouillie ou suspension de silice précipitée qui est ensuite filtrée et lavée au moyen d'un filtre presse à plateaux verticaux (lesdits plateaux étant équipés de membrane déformable permettant de comprimer le gâteau de filtration par introduction d'air sous pression), à une pression de 7,5 bars et pendant le temps nécessaire afin d'obtenir un gâteau de silice dont la perte au feu est égale à 77,1 % (donc un taux de matière sèche de 22,9 % en poids). Le gâteau obtenu est ensuite fluidifié par action mécanique et chimique (ajout d'une quantité d'aluminate de sodium correspondant à un rapport pondéral AVSiO2 de 3000 ppm). Après cette opération de délitage, la bouillie résultante, de pH égal à 6,6, est séchée au moyen d'un atomiseur à buses. La silice précipitée obtenue P1 se présente sous forme de billes sensiblement sphériques et possède les caractéristiques supplémentaires suivantes: - taille moyenne des particules 270 um - DRT 0,31 - taux de refus au tamis 75 pm 96,7 % - prise d'huile DOP 265 ml/100g - volume poreux (Vdl) constitué par les pores de d - surface spécifique BET 165 m2/g - surface spécifique CTAB 156 m2/g 2) On met de la vitamine E sur un support formé par la silice P1 préparée en 1). La mise sur support de la vitamine E s'effectue dans un mélangeur en V de 7 litres tournant à 20 tours/min, avec un axe intérieur toumant à 1900 tours/min, muni de plaques au travers desquelles est pulvérisée la vitamine E et sur lesquelles sont fixés des couteaux émotteurs. On charge la totalité de la silice P1 dans le mélangeur, puis on pulvérise la vitamine E (à une température de 70 "C et à un débit de 100 ml/min) sur cette silice. On mélange pendant 15 minutes, puis on homogénéise durant 2 minutes supplémentaires. La composition conditionnée alors obtenue contient 45 % en poids de silice précipitée P1 et 55 % en poids de vitamine E et possède les caractéristiques supplémentaires suivantes: - taux de refus au tamis 75 um 99,7 % - temps d'écoulement te 8 secondes - angle de talus 29,90 - DRT > 0,65 Ainsi, cette composition conditionnée à base d'un support silice précipitée, sous forme de billes sensiblement sphériques, présente une très bonne coulabilité (ce qui est illustré notamment par un faible temps d'écoulement te) et n'est pas du tout poussiérante (ce qui est illustré par un taux de refus au tamis ayant une ouverture de mailles de 75 pm très élevé), tout en ayant une forte densité. REVENDICATIONS 1. Composition conditionnée comprenant au moins un liquide absorbé sur un support contenant une silice précipitée, caractérisée en ce que ladite silice se présente sous forme de billes sensiblement sphériques et possède: - une taille moyenne des billes supérieure à 150 um, - une densité de remplissage à l'état tassé (DRT) supérieure à 0,29, - un taux de refus au tamis ayant une ouverture de mailles de 75 um d'au moins 92 % en poids. 2. Composition selon la revendication 1, caractérisée en ce que la dite silice possède une taille moyenne des billes d'au moins 200 um, en particulier comprise entre 200 et 290 pm. 3. Composition selon l'une des revendications 1 et 2, caractérisée en ce que ladite silice possède une densité de remplissage à l'état tassé d'au moins 0,30, en particulier d'au moins 0,31. 4. Composition selon l'une des revendications 1 à 3, caractérisée en ce que ladite silice possède un taux de refus au tamis ayant une ouverture de mailles de 75 urn d'au moins 93 % en poids, en particulier d'au moins 94 % en poids. 5. Composition selon rune des revendications 1 à 4, caractérisée en ce que ladite silice possède une prise d'huile DOP d'au moins 250 ml/1 00g, de préférence comprise entre 250 et 280 ml/1 00g, en particulier entre 255 et 275 ml/1 00g. 6. Composition selon l'une des revendications 1 à 5, caractérisée en ce que la dite silice possède un volume poreux (Vd1) constitué par les pores de diamètre inférieur à 1 ijm inférieur à 1,95 cm3/g, en particulier inférieur à 1,90 cm3/g. 7. Composition selon l'une des revendications 1 à 6, caractérisée en ce que ladite silice est issue du séchage au moyen d'un atomiseur à buses d'une suspension de silice obtenue par précipitation. 8. Composition selon la revendication 7, caractérisée en ce'que ladite suspension de silice présente, avant séchage, un taux de matière sèche compris entre 22 et 24 % en poids, de préférence entre 22,5 et 23,5 % en poids. 9. Composition selon l'une des revendications 1 à 8, caractérisée en ce que ladite composition présente une teneur en liquide d'au moins 50 % en poids, en particulier comprise entre 50 et 65 % en poids. 10. Composition selon l'une des revendications 1 à 9, caractérisée en ce que ledit liquide est un complément liquide d'alimentation animale. 11. Composition selon l'une des revendications 1 à 10, caractérisée en ce que ledit liquide est la vitamine E ou l'acétate de vitamine E. 12. Composition selon l'une des revendications 1 à 11, caractérisée en ce que ladite composition possède un taux de refus au tamis ayant une ouverture de mailles de 75 ijm d'au moins 97 % en poids, en particulier d'au moins 98 % en poids. 13. Composition selon l'une des revendications 1 à 12, caractérisée en ce que ladite composition présente un temps d'écoulement te, pour 50 grammes et pour un diamètre de passage de 8 mm, inférieur à 10 secondes, de préférence inférieur à 9 secondes. 14. Utilisation d'une silice précipitée comme support de liquide, notamment de complément liquide d'alimentation animale, caractérisée en ce que ladite silice se présente sous forme de billes sensiblement sphériques et possède: - une taille moyenne des billes supérieure à 150 pm, de préférence supérieure à 200 clam, - une densité de remplissage à l'état tassé (DRY) supérieure à 0,29, de préférence d'au moins 0,30, - un taux de refus au tamis ayant une ouverture de mailles de 75 um d'au moins 92 % en poids, de préférence d'au moins 93 % en poids. 15. Utlisation selon la revendication 14, caractérisée en ce que ladite silice possède une prise d'huile DOP d'au moins 250 ml/100 g, de préférence comprise entre 250 et 280 ml/100 g. 16. Utilisation selon l'une des revendications 14 et 15, caractérisée en ce que la dite silice possède un volume poreux tVd,) constitué par les pores de diamètre inférieur à 1 um inférieur à 1,95 cm3/g, en particulier inférieur à 1,90 cm3/g. 1 7. Utilisation selon l'une des revendications 14 à 16, caractérisée en ce que ladite silice est issue du séchage au moyen d'un atomiseur à buses d'une suspension de silice obtenue par précipitation, ladite suspension de silice présentant de préférence, avant séchage, un taux de matière sèche compris entre 22 et 24 % en poids. 18. Utilisation selon l'une des revendications 14 à 17, caractérisée en ce que ledit liquide est la vitamine E ou l'acétate de vitamine E.